(57)【要約】【課題】  本発明は、取り扱いに難点が少なく、均一分散性に優れ、比較的少量で遊離水酸化石灰を固定してセメント製品中の微細な空隙を充填し、水密性を向上させ、耐久性および強度を向上し、寸法安定性を向上しうるセメント組成物を提供する。【解決手段】  本発明のセメント組成物は、セメント類および水を含むセメント組成物にハロイサイトを配合してなり、その配合量は全組成物中の固形分に対する割合が１〜１０ｗｔ％、好適には２〜５ｗｔ％、である。ハロイサイトとしては、ハロイサイト（１０Åもしくは７Å）もしくはメタハロイサイトが挙げられる。【選択図】      なし【特許請求の範囲】
【請求項１】
セメント類および水を含むセメント組成物にハロイサイトを１〜１０ｗｔ％（全組成物中の固形分に対しする割合）配合してなるセメント組成物。
【請求項２】
ハロイサイトが加水ハロイサイトである請求項１記載のセメント組成物。
【請求項３】
ハロイサイトが板状加水ハロイサイトである請求項１もしくは２記載のセメント組成物。
【請求項４】
ハロイサイトが、セメント類の水和により生成する遊離石灰と結合して遊離石灰を固定してなる請求項１〜３のいずれか記載のセメント組成物。
【請求項５】
さらに骨材を含む請求項１〜４のいずれか記載のセメント組成物。
【請求項６】
さらにパルプ類もしくは補強用繊維を含む請求項１〜５のいずれか記載のセメント組成物。
【請求項７】
ハロイサイトを２〜５ｗｔ％（全組成物中の固形分に対する割合）配合してなる請求項１〜６のいずれか記載のセメント組成物。
【請求項８】
請求項１〜７のいずれか記載のセメント組成物を用いて製造されたセメント製品。
【発明の詳細な説明】
【技術分野】
【０００１】
本発明は、セメント組成物およびそれを用いて得られるセメント製品に関する。
【背景技術】
【０００２】
セメントの水和反応に際して、遊離水酸化石灰（いわゆる遊離石灰）が大量に生成する。このため、これを固定してセメント製品中の微細な空隙を充填し、水密性を向上させ、耐久および強度を向上させるために、従来シリカフュ−ム等がセメント類に配合されている。このシリカフュ−ムはセメント製品に高耐久性および高強度を付与するのに非常に有効である。しかしながらシリカフュ−ムは超微粒であり、凝集力が強く分散性が悪いため、均一な分散が得られず、十分な効果が得られ難く、さらに非常にかさばるためその取り扱いに難がある。
【発明の開示】
【発明が解決しようとする課題】
【０００３】
本発明は、このような取り扱いに難点が少なく、均一分散性に優れ、比較的少量で遊離石灰を固定して、フレキシブルボード等のボード建材等のセメント製品中の微細な空隙を充填し、水密性を向上させ、耐久性および強度を向上し、寸法安定性を向上しうるセメント類の配合剤を見出すべく、種々検討を行い本発明に到達したものである。
【課題を解決するための手段】
【０００４】
本発明は、上記の課題を解決するために以下の発明を提供する。
（１）セメント類および水を含むセメント組成物にハロイサイトを１〜１０ｗｔ％（全組成物中の固形分に対する割合）配合してなるセメント組成物；
（２）ハロイサイトが加水ハロイサイトである（１）記載のセメント組成物；
（３）ハロイサイトが板状加水ハロイサイトである（１）もしくは（２）記載のセメント組成物；
（４）ハロイサイトが、セメント類の水和により生成する遊離石灰と結合して遊離石灰を固定してなる（１）〜（３）のいずれか記載のセメント組成物；
（５）さらに骨材を含む（１）〜（４）のいずれか記載のセメント組成物；
（６）さらにパルプ類もしくは補強用繊維を含む（１）〜（５）のいずれか記載のセメント組成物；
（７）ハロイサイトを２〜５ｗｔ％（全組成物中の固形分に対する割合）配合してなる（１）〜（６）のいずれか記載のセメント組成物；ならびに
（８）（１）〜（７）のいずれか記載のセメント組成物を用いて製造されたセメント製品、
である。
【発明の効果】
【０００５】
本発明は、取り扱いに難点が少なく、均一分散性に優れ、比較的少量で遊離水酸化石灰を固定してセメント製品中の微細な空隙を充填し、水密性を向上させ、耐久性および強度を向上し、寸法安定性を向上しうるセメント組成物を提供することができる。
【発明を実施するための最良の形態】
【０００６】
本発明のセメント組成物は、セメント類および水を含むセメント組成物にハロイサイトを配合してなり、その配合量は全組成物中の固形分に対する割合が１〜１０ｗｔ％、好適には２〜５ｗｔ％、である。
【０００７】
セメント類としては、ポルトランドセメント、高炉セメント、フライアッシュセメント等のセメント類が挙げられる。
【０００８】
ハロイサイトとしては、ハロイサイト（１０Åもしくは７Å）もしくはそれらを１００〜６００℃程度で焼成したメタハロイサイト等、が挙げられるが、好適には加水ハロイサイト（１０Åおよび７Å）が挙げられ、さらに好適には板状加水ハロイサイト（１０Åおよび７Å）である。
【０００９】
セメント類に適宜水を配合されたセメント組成物にハロイサイトが配合されると、セメント類の水和により遊離石灰が生成するが、ハロイサイトがこの遊離石灰と結合して遊離石灰を固定する。
【００１０】
セメント組成物はさらに砂、砂利、等の細骨材もしくは粗骨材、およびパーライト、フライアッシュ、膨張バーミキュライト等の軽量骨材、等の骨材を含んでいてもよい。また、さらにパルプ類もしくは補強用繊維を含んでいてもよい。パルプ類は抄造成形のために有効であり、補強用繊維としてはセメントの密着性向上のためのビニロン、靭性向上のためのレイヨン、疎水性向上のためのポリプロピレン、等の短繊維が挙げられる。これらの配合材は得られるセメント製品の目的に応じて他の混和材とともに適宜選定し得、それらの配合量は常法によることができる。
【００１１】
本発明のセメント組成物を用いてセメント製品を製造するに際しては、常法により成形（たとえば抄造、プレス等）、硬化、養生、乾燥して目的とするセメント製品、たとえばフレキシブルボード等のボード建材等を得ることができる。必要に応じて、プレス後にオートクレーブ養生を行うこともできる。本発明によれば、養生期間が短くても強度が低下せず、促進養生の効果も得ることができる。
【実施例】
【００１２】
以下、実施例により本発明をさらに詳細に説明するが、本発明はその要旨を超えない限り、これらの実施例に限定されない。
実施例１
次の組成を有するセメント組成物を配合、混練して調製した。
【００１３】
パーライト            １００質量部
パルプ                  ７０質量部
ビニロン                １０質量部
セメント              ６５０質量部
フライアッシュ        ２５０質量部
セピオライト            １５質量部
未膨張バーミキュライト  ７０質量部
加水ハロイサイト        ５０質量部
この組成物に固形分濃度が約５wt％となるように水と混合し、抄造してボード（９００×１８２０×９．６mm）として、常温で３週間養生した。得られたボードは、曲げ強度１５．７Ｎ、かさ比重１．１９および縦方向長さ変化率０．１６４％であった。
比較例１
実施例１において加水ハロイサイトを除くほかは同様な組成を有するセメント組成物を配合、混練して調製した。この組成物に固形分濃度が約５wt％となるように水と混合し、抄造してボード（９００×１８２０×９．６mm）として、常温で３週間養生した。得られたボードは、曲げ強度１４．７Ｎ、かさ比重１．２２および縦方向長さ変化率０．４４４％であった。
【産業上の利用可能性】
【００１４】
本発明は、取り扱いに難点が少なく、均一分散性に優れ、比較的少量で耐久性および強度を向上し、寸法安定性を向上しうるセメント組成物を提供しうる。